(57)【要約】ワイア及びケーブル被覆剤としての用途を持つポリ塩化ビニル樹脂などのハロゲン含有重合体用の難燃剤及び／又は火炎抑制剤として有用な複素環式スズ化合物を、メラミンなどの三置換トリアジンと四塩化スズなどのスズ含有化合物とを反応させて得る。【特許請求の範囲】
【請求項１】
ハロゲン含有重合体及び
（ｉ）式:
【化１】
2005527670.tif 000009
(式中、Ｘ、Ｙ及びＺはそれぞれ独立して、ハロゲン原子、ヒドロキシル基、アミン基又は少なくとも１個のハロゲン原子、ヒドロキシル基及び／又はアミン基を含む一価残基)の置換トリアジン化合物と（ｉｉ）塩化スズ類、臭化スズ類、フッ化スズ類、ヨウ化スズ類、水酸化スズ類及び酸化スズ類からなる群より選択されるスズ含有化合物との反応で得られる複素環式スズ化合物の難燃有効量及び／又は火炎抑制有効量、
を含むハロゲン含有重合体組成物。
【請求項２】
Ｘ、Ｙ及びＺの１つ以上が塩素、臭素、ヒドロキシル基、第一アミン基又はアミン窒素がトリアジン環の炭素原子に直接結合した置換アミン基である、請求項１に記載の重合体組成物。
【請求項３】
Ｘ、Ｙ及びＺの１つ以上が炭素−炭素結合でトリアジン環の炭素原子に結合した一価残基であり、前記一価残基が少なくとも１個のハロゲン原子、ヒドロキシル基、アミン基又はそれらの組み合わせを持つ、請求項１に記載の重合体組成物。
【請求項４】
前記一価残基がアルキル、シクロアルキル、芳香族又は複素環式基である、請求項３に記載の重合体組成物。
【請求項５】
前記ハロゲン含有重合体が、ポリ塩化ビニル、塩化ビニリデン、塩素化ＰＶＣ、塩素化ゴム、クロロプレン又は塩素化ポリオレフィンである、請求項１に記載の重合体組成物。
【請求項６】
前記複素環式スズ化合物が少なくとも１つの他の添加剤と組み合わされた、請求項１に記載の重合体組成物。
【請求項７】
前記添加剤が充填剤、金属石鹸、潤滑剤、可塑剤、顔料及び過塩素酸金属からなる群より選択されるものである、請求項６に記載の重合体組成物。
【請求項８】
請求項１の重合体組成物を含む絶縁性成分を有する導電性ワイア又はケーブル。
【請求項９】
請求項５の重合体組成物を含む絶縁性成分を有する導電性ワイア又はケーブル。
【請求項１０】
請求項７の重合体組成物を含む絶縁性成分を有する導電性ワイア又はケーブル。
【請求項１１】
（ｉ）式:
【化２】
2005527670.tif 000010
(式中、Ｘ、Ｙ及びＺはそれぞれ独立して、ハロゲン原子、ヒドロキシル基、アミン基又は少なくとも１個のハロゲン原子、ヒドロキシル基及び／又はアミン基を含む一価残基)の置換トリアジン化合物と（ｉｉ）塩化スズ類、臭化スズ類、フッ化スズ類、ヨウ化スズ類、水酸化スズ類及び酸化スズ類からなる群より選択されるスズ含有化合物との反応で得られる複素環式スズ化合物。
【請求項１２】
Ｘ、Ｙ及びＺの１つ以上が塩素、臭素、ヒドロキシル基、第一アミン基又はアミン窒素がトリアジン環の炭素原子に直接結合した置換アミン基である、請求項１１に記載の複素環式スズ化合物。
【請求項１３】
Ｘ、Ｙ及びＺの１つ以上が炭素−炭素結合でトリアジン環の炭素原子に結合した一価残基であり、前記一価残基が少なくとも１個のハロゲン原子、ヒドロキシル基、アミン基又はそれらの組み合わせを持つ、請求項１１に記載の複素環式スズ化合物。
【請求項１４】
前記一価残基がアルキル、シクロアルキル、芳香族又は複素環式基である、請求項１３に記載の複素環式スズ化合物。
【請求項１５】
請求項１１に記載の少なくとも１つの複素環式スズ化合物の難燃有効量及び／又は火炎抑制有効量と少なくとも１つの他の添加剤とを含む、ハロゲン含有重合体用の難燃及び／又は火炎抑制組成物。
【請求項１６】
他の添加剤が充填剤、金属石鹸、潤滑剤、可塑剤、顔料、及び過塩素酸金属からなる群より選択される、請求項１５に記載の難燃及び／又は火炎抑制組成物。
【発明の詳細な説明】
【技術分野】
【０００１】
本発明は、ポリ塩化ビニル (ＰＶＣ) などのハロゲンを含んでいる重合体用の難燃剤／火炎抑制剤添加剤に関する。
【背景技術】
【０００２】
ＰＶＣは本質的には引火しにくい重合体であるが、幾つかの添加剤、特に可塑剤と加工助剤がその引火性を増大させることがある。一般にワイアやケーブルは、特にプレナム・ケーブルは、高い難燃性と低い発煙性を必要とする。これらの要求を達成するために、従来は、大量の難燃剤と火炎抑制剤がＰＶＣに加えられてきた。既知の難燃剤及び火炎抑制剤には、酸化アンチモン、モリブデン酸塩及びホウ酸塩のような化合物が含まれる。しかし、酸化アンチモンは有毒であり、ホウ酸塩は比較的弱い難燃剤であり、モリブデン酸塩は高価であり、これらの使用に不利に働きがちな因子である。
【発明の開示】
【課題を解決するための手段】
【０００３】
発明の概要
ハロゲン含有重合体に優れた難燃性と火炎抑制性を付与する新規で高性能な添加剤を提供することが、本発明の目的である。
難燃剤及び／又は火炎抑制剤添加剤として複素環式スズ化合物を含む、ポリ塩化ビニル、特にワイアとケーブル被覆材として使用されるポリ塩化ビニル組成物などのハロゲン含有高分子組成物を提供することが、本発明の具体的な目的である。
電気伝導性ワイア又はケーブル製品の絶縁層用の難燃剤及び／又は火炎抑制剤添加剤を提供することが、本発明の他の目的である。
過塩素酸塩を添加することにより著しく改善された熱安定性を有するＰＶＣ組成物を提供することが、本発明の更に他の目的である。
【０００４】
本発明のこれら及び他の目的に沿いつつ、
ハロゲン含有重合体及び
（ｉ）式:
【化１】
2005527670.tif 000002
(式中、Ｘ、Ｙ及びＺはそれぞれ独立して、ハロゲン原子、ヒドロキシル基、アミン基又は少なくとも１個のハロゲン原子、ヒドロキシル基及び／又はアミン基を含む一価残基)の置換トリアジン化合物と（ｉｉ）塩化スズ類、臭化スズ類、フッ化スズ類、ヨウ化スズ類、水酸化スズ類及び酸化スズ類からなる群より選択されるスズ含有化合物との反応で得られる複素環式スズ化合物の難燃有効量及び／又は火炎抑制有効量、
を含むハロゲン含有重合体組成物が提供される。
前述した複素環式スズ化合物は、単独で及び／又は他の難燃添加剤との組み合わせで使用すると、ＰＶＣのようなハロゲン含有重合体に優れた難燃性と火炎抑制性を付与する。
【０００５】
発明の詳細な説明
本発明によれば、前記複素環式スズ難燃剤/火炎抑制剤は、( i )三置換トリアジン化合物と（ｉｉ）一般的には前述されたようなスズ含有化合物との反応で調製される。
三置換トリアジン化合物( i )は、一般式、
【化２】
2005527670.tif 000003
（式中、Ｘ、Ｙ及びＺは上に定義したとおりである）を有する。すなわち、例えば、Ｘ、Ｙ及びＺの１つ又はそれ以上は、ハロゲン原子、有利には塩素及び臭素から選択されるハロゲン原子、ヒドロキシル基、第一アミノ基又はアミン窒素が直接トリアジン環の炭素に結合している置換アミノ基(すなわち、第二又は第三アミノ基) とすることができる。前述したハロゲン、ヒドロキシル及びアミン置換基の１つ又はそれ以上は、トリアジン環の炭素原子に炭素−炭素結合により結合する一価残基の構造の一部とすることもできる。一価残基は、例えば、アルキル、シクロアルキル、芳香族又は複素環式基とすることができる。このような一価残基の例としては、メチル、エチル、プロピル、イソプロピル、ブチル、ペンチル、ヘキシル、オクチル、ノニル、デシル、シクロペンチル、シクロヘキシル、フェニル、ベンジル、トリル、キシリル、ナフチル、ピリジルなどが挙げられる。これら及び他の一価残基は、ハロゲン、ヒドロキシル及び/又はアミンを含んでいることに加えて、エーテル性酸素、エステル結合、アミド結合、ニトリルなどの１つ又はそれ以上の他の置換基を含むことができる。三置換トリアジン化合物 （ｉ） は、その塩の１つの形態、例えば塩酸塩、酢酸塩などで使うこともできる。
好ましい三置換トリアジン化合物 （ｉ） には、メラミン、 Ｎ−置換メラミン、メチロール改質メラミン、シアヌル酸、 Ｏ−置換シアヌル酸、アミリド、アミリン、メラム及びそれらの塩が含まれる。
【０００６】
スズ含有化合物 （ｉｉ）は、無水又は水和スズ四ハロゲン化物、水酸化スズ、酸化スズ、スズ酸又は金属スズ酸塩とすることができ、その金属は例えばリチウム、ナトリウム又はカリウムなどのアルカリ金属、カルシウム、マグネシウム又はバリウムなどのアルカリ土類金属、又は亜鉛、アルミニウム又は鉄とすることができる。有用なスズ含有化合物には、HSnO３、Sn(OH)４、H２SnO３、SnO２、MeHSnO３及びMeSnO３が含まれ、そのMeはカリウム、リチウム、マグネシウム、カルシウム、亜鉛、ナトリウム、バリウム、ビスマス、ストロンチウム、鉄、コバルト、ニッケル又は銅のいずれかとすることができる。
【０００７】
置換トリアジン及びスズ含有反応基質は、常法に従い、水及び/又は不活性有機溶媒中で、適当な温度と圧力、例えば−１０〜１５０℃、好ましくは２０〜１００℃、及び大気圧又はわずかに加圧(最高５bar)下で反応させ、本発明の複素環式スズ含有化合物を沈殿物として得る。トリアジン塩（例えばメラミン塩酸塩又はメラミンアセテート）が反応基質として使用される場合、反応は、通常、酸受容体としての塩基（例えば水酸化ナトリウムのようなアルカリ金属水酸化物）の存在下で実施される。反応に続いて、沈殿した反応生成物を単離し、所望により、既知の慣用手段、例えば生成物のろ過、洗浄及び乾燥を使って精製することができる。
【０００８】
本発明の化合物が加えられる特に好ましい樹脂は、塩素含有重合体（特にＰＶＣ）及びワイアとケーブル製品の絶縁として使用されている、これらの樹脂を含む組成物である。
複素環式のスズ化合物は、少なくとも難燃有効量及び/又は火炎抑制有効量で、ハロゲン含有樹脂に使用される。一般には、そしてほとんどの出願人にとって、そのような量は、ハロゲン含有樹脂１００重量部あたり、約５〜５０重量部及び好ましくは約１０〜３０重量部（ＰＨＲ）で変更できる。
【０００９】
本発明の難燃剤/火炎抑制剤化合物が、任意選択的に一種又はそれ以上の既知又は慣用の難燃剤/火炎抑制添加剤と組み合わせて添加される重合体又は樹脂は、ハロゲン含有有機重合体である。これらの重合体には、ポリ塩化ビニル型重合体、例えば、ポリ塩化ビニル、などのホモポリマーが含まれる。これらの重合体は、塩化ビニルと他の不飽和単量体との共重合により生成する共重合体をも含み得る。不飽和単量体は重合可能な炭素−炭素二重結合を含む化合物とすることができ、エチレン、プロピレン及び１−ヘキセンなどのα−オレフィン類;アクリル酸、アクリル酸エチル、アクリロニトリルなどのアクリレート類;スチレン、酢酸ビニルなどのビニル単量体類及び/又はマレイン酸、マレイン酸無水物及びマリスエステルなどのマレート類を含むことができる。
【００１０】
本発明の複素環式スズ化合物に加えて、一種類以上の他の添加剤をハロゲン含有重合体中に存在させることができる。これらの他の添加剤は、充填剤、熱安定化剤、潤滑剤、可塑剤及び顔料からなる群より選択できる。
充填剤の例は、炭酸カルシウム、ドロマイト、ウォラストナイト、酸化マグネシウム、水酸化マグネシウム、珪酸塩、クレー、タルク、ガラス繊維、ガラスビーズ、木粉、マイカ、金属酸化物、又は金属水酸化物、カーボンブラック、グラファイト、岩粉、重晶石、ガラス繊維、タルク、カオリン及び白亜からなる群の一種以上とすることができる。これら充填剤は、好ましくは、ＰＶＣ１００重量部当たり、少なくとも１重量部、例えば、５〜２００、賢明には１０〜１５０、特に１５〜１００重量部の量で使用できる。
【００１１】
熱安定化剤の例としては、比較的長鎖のカルボン酸の金属石鹸が挙げられる。よく知られている例として、ステアリン酸塩及びラウリン酸塩があり、オレイン酸塩もある。アルキル安息香酸類もまた金属石鹸では熱安定化剤に含まれる。言及できる金属としては、Li、Na、K、Mg、Ca、Sr、Ba、Ｚn、Al、Cd及びPbがある。バリウム/亜鉛、マグネシウム/亜鉛、カルシウム/亜鉛、カドミウム/バリウム、カドミウム/カルシウム、カドミウム/バリウム/亜鉛、カドミウム/カルシウム/亜鉛又はカルシウム/マグネシウム/亜鉛安定化剤などの相乗作用混合物として知られるものの使用がしばしばなされる。これらの金属石鹸は個々に又は混合物として使用できる。
言及できる例として、酢酸、プロピオン酸、酪酸、吉草酸、ヘキサン酸、エナンチック酸、オクタン酸、ネオデカン酸、２−エチルヘキサン酸、ペラルゴン酸、デカン酸、ウンデカン酸、ドデカン酸、トリデカン酸、ミリスチン酸、パルミチン酸、イソステアリン酸、ステアリン酸、１２−ヒドロキシステアリン酸、ベヘニン酸、安息香酸、p−tert−ブチル安息香酸、Ｎ，Ｎ−ジメチルヒドロキシ安息香酸、３，５−ジ−tert−ブチル−４−ヒドロキシ安息香酸、トルイル酸、ジメチル安息香酸、エチル安息香酸、n−プロピル安息香酸、サリチル酸、p−tert−オクチサリチル酸及びソルビン酸などの一価カルボン酸の亜鉛、カルシウム、マグネシウム又はバリウム塩;シュウ酸、マロン酸、コハク酸、グルタル酸、アジピン酸、フマル酸、ペンタン−１，５−ジカルボン酸、ヘキサン−１，６−ジカルボン酸、ヘプタン−１，７−ジカルボン酸、オクタン１，８−ジカルボン酸、フタル酸、イソフタル酸、テレフタル酸及びヒドロキシフタル酸などの二価カルボン酸のモノエステルのカルシウム、マグネシウム及び亜鉛塩;ヘミメリット酸、トリメリット酸、ピロメリット酸及びクエン酸などの三価又は四価カルボン酸のジ−又はトリエステルのカルシウム、マグネシウム及び亜鉛塩がある。
これらのうちで、７〜１８炭素原子を持つカルボン酸、例えば、ベンゾナート類又はアルカノアート類、好ましくはステアリン酸、オレイン酸、ラウリン酸、パルミチン酸、ベヘニン酸、ヒドロキシステアリン酸、ジヒドロキシステアリン酸又は２−エチルヘキサン酸などのカルボン酸のカルシウム、マグネシウム及び亜鉛塩(狭義の金属石鹸)が好ましい。特に好ましいものは、ステアリン酸塩、オレイン酸塩及びp−tert−ブチル安息香酸塩である。過塩基性オクタン酸亜鉛、バリウムノニルフェナート、オレイン酸バリウム、オレイン酸カルシウムなどの過塩基性カルボン酸塩もまた好ましい。所望により、異なる構造のカルボン酸塩の混合物の使用も可能であり、この場合には、前述したように、亜鉛及び/又はカルシウム化合物を含む組成物が好ましい。熱安定化剤としてアルキルスズメルカプトカルボン酸塩又はカルボン酸塩、好ましくは、アルキルチオグリコラート類、アルキルメルカプトプロオナート類及びカルボキシラート類を持つモノ−又はジ−メチル、−ブチル、−オクチルスズ誘導体が使用できる。
【００１２】
潤滑剤の例は、モンタンワックス、脂肪酸エステル、PEワックス、アミドワックス、塩素化パラフィン類、グリセロールエステル類、脂肪ケトン類、シリコーン系潤滑剤及びそれらの組合わせからなる群より選択できる。
【００１３】
可塑剤の例は、フタレート類、脂肪族ジカルボン酸のエステル類、トリメリット酸エステル類、エポキシ系可塑剤、重合体可塑剤、リン酸エステル類、パラフィン類、炭化水素類、モノエステル類及びグリコールエステル類からなる群より選択できる。
【００１４】
顔料の例は、TiO２、酸化ジルコニウム系顔料、BaSO４、酸化亜鉛(亜鉛白)及びリトポン(硫化亜鉛/硫酸バリウム)、カーボンブラック/二酸化チタン混合物、酸化鉄顔料、Sb２O３、(Ti，Ba，Sb)O２、コバルトブルー及びコバルトグリーンなどのCr２O３スピネル、Cd(S，Se)、ウルトラマリーンブルー、例えばアゾ顔料、フタロシアニン顔料、キナクリドン顔料、ペリレン顔料、ジケトピロロピロール顔料及びアントラキノン顔料などの有機顔料からなる群より選択できる。
【００１５】
本明細書中の添加剤は、既知かつ従来量の過塩素酸塩系熱安定化剤、好ましくはナトリウム、亜鉛、バリウム及びマグネシウム過塩素酸塩、と組み合わせて使用することが有利である。
【００１６】
以下の例は、本発明の複素環式スズ化合物の調製及びＰＶＣにさらなる難燃性と火炎抑制作用を賦与するＰＶＣ用安定化剤としてのその化合物の使用を説明するものである
【実施例】
【００１７】
例１
メラミン(１２０g)を２Lフラスコ中の水１１００mLに懸濁させ、撹拌しながら３０℃に加熱した。ゆっくりと２４８gの無水四塩化スズを加え、温度を７０℃まで昇温させた。このバッチを７０℃で４５分間撹拌し、次いで３０４.６gのNaOH(５０%)水溶液を１.５時間かけてゆっくり添加した。反応を７５〜８５℃で３時間継続したのち、冷却し、ろ過した。湿ったケーキを水中に再度スラリー化(１:１)し、ろ過し、３００mLの水で洗浄した。それを８０℃で１６時間乾燥し、２７１gの白色粉末を得た。元素分析結果は、%C１１.５４、%H２.７３、%Ｎ２５.８９、%Sn４１.４５であった (生成物１)。
【００１８】
例２
メラミン(１２６g)、水７４０mL及び５０% NaOH １６０gを２Lフラスコ中で混合し、撹拌しながら３０℃まで加熱した。ゆっくりと、２６０gの無水四塩化スズを加え、温度を７３℃まで昇温させた。反応を７０℃で４５分間撹拌し、そして１６０gのNaOH(５０%)水溶液を１５分かけてゆっくり添加した。このバッチを７５〜８５℃で３時間保った後、冷却し、ろ過した。湿ったケーキを水中に再度スラリー化(１:１)し、再ろ過し、３００mLの水で洗浄した。次いで、そのケーキを８０℃で１６時間乾燥し、２７１gの白色粉末を得た。元素分析結果は、%C１１.９６、%H２.６７、%Ｎ２７.４８、%Sn４２.０２であった(生成物２)。
【００１９】
例３
メラミン(２５.２g、０.２M)、水２５０mL、及び酢酸２４g(０.４M)を混合し、８０℃まで加熱した。メラミン酢酸塩の透明溶液に、１５０mLの水に溶解した５３.５gのNa２Sn(OH)６を、８０〜８５℃で、１時間かけて添加した。このバッチをさらに８０〜８５℃で、１時間４５分撹拌した。この反応液を５０℃まで冷却し、次いでろ過し、水洗した。引き続いて、それを１０５℃で１６時間乾燥し、５０gの白色粉末を得た。元素分析結果は、%C１４.０１、%H３.０７、%Ｎ２９.６５、%Sn３０.５１であった(生成物３)。
【００２０】
例４
メラミン(１２６g、１M)と１９８５mLの１.００７５モル塩酸を３Lフラスコ中で混合し、８３℃まで昇温した。このメラミン塩酸塩の透明溶液へ、８３〜８７℃で、１０分間かけて２６６gの固体Na２Sn(OH)６(１M)を添加した。このバッチを８３〜９０℃でさらに４時間撹拌し、次いで、室温まで冷却し、ろ過した。湿ったケーキを８００mLの水に再スラリー化して、再ろ過した。それを再度、３００mLの水に再スラリー化して、もう一回ろ過した。次いでこのケーキを８０℃で１６時間乾燥し、２６２gの白色粉末を得た。元素分析結果は、%C１２.４６、%H２.１６、%Ｎ２８.８１、%Sn３５.４であった(生成物４)。
【００２１】
例５
メラミン(１２６g、１M)と１９２５mLの１.０３９モル塩酸を３Lフラスコ中で混合し、撹拌しながら８７℃まで昇温した。このメラミン塩酸塩の透明溶液へ、８７〜９３℃で、５分間かけて２６６gの固体Na２Sn(OH)６(１M)を添加した。次いで、このバッチを、８７〜９０℃で５時間撹拌した。次いでそれを室温まで冷却し、一晩かけて沈降させた。上澄み液をデカンテーション分離し、固形分を２００mLの水に、６５℃で３０分間、再スラリー化した後、ろ過して、２００mLの水で２回洗浄した。次いでそれを１０５℃で８時間乾燥して、２６０gの白色粉末を得た。元素分析結果は、%C１１.８８、%H２.４７、%Ｎ２７.１３、%Sn４３.３３であった(生成物５)。
【００２２】
例６
シアヌール酸(２５.８g、０.２M)、水２７０mL及びNaOH ３２g(０.８M)を５００mLフラスコ中で混合し、次いで、撹拌しながらその混合液を８０℃まで加熱した。ゆっくりと、１３０mLの水に溶解した７０g(０.２M)の四塩化スズ５水和物を、８０〜８５℃で１５分間かけて添加した。次いで、そのバッチを８０〜８５℃で５時間撹拌した。そのバッチを冷却、ろ過、水洗して、８０℃で１６時間乾燥し、４７gの白色粉末を得た。元素分析結果は、%C１１.１３、%H１.３８、%Ｎ１２.８７、%Sn４５.８５であった(生成物６)。
【００２３】
例７
シアヌール酸(１２９g、１M)、水１２８０mL及び５０%NaOH ３２０g (４M)を３Lフラスコ中で混合し、次いで、撹拌しながらその混合液を７０℃まで加熱した。ゆっくりと、７００mLの水に溶解した３５０.６g(１M)の四塩化スズ５水和物を、７０〜８７℃で３０分間かけて添加した。次いで、そのバッチを８０〜８５℃で４時間撹拌した。次いでそのバッチを７０℃に冷却して、ろ過した。湿ったケーキを１５００mLの水に、５０〜６０℃で３０分間、再スラリー化し、ろ過、水洗し、１００℃で１６時間乾燥して、２７２gの白色粉末を得た。元素分析結果は、%C１１.３５、%H１.４２、%Ｎ１３.２２、%Sn４１.０２であった(生成物７)。
【００２４】
以下の表Ｉ〜Vにおける略号は、次の意味を持つ：
限界酸素指数(LOI)
発火到達時間(TTI)
ピーク熱放出速度(HRR)
全熱放出(HR)
燃焼平均熱(Ave.H.C)
平均比消火面積(Ave.SEA)
全発煙量(SR)
【００２５】
表I、II、及びIIIは、前記例のスズ−メラミン及びスズ−シアヌール酸生成物のいくつかを含有した、汎用のワイアとケーブル被覆用の三種類の異なるＰＶＣ組成物の熱安定性を表したものである。難燃性性能はLOI試験で測定し、熱安定性は４００°Fで実施し、黄色度指数で表した。複素環式スズ難燃剤と発煙抑制剤を含むＰＶＣ組成物の熱安定性データから、以下の表にまとめたように、過塩素酸ナトリウムの添加によって熱安定性の改善がなされたことが明らかである。
2005527670.tif 000004
1.  ＰＶＣ: Geon ３０(KV６８.９、 PolyOne社製)
2.  可塑剤: トリスノニルトリメリテート
3.  Dythal(二塩基性フタル酸鉛)
4.  潤滑剤 : ステアリン酸
2005527670.tif 000005
1.  ＰＶＣ:  Geon ３０
2.  Santisizer ２１４８、  Solutia Inc.製リン酸塩系可塑剤
3.  ステアリン酸
4.  Hercoflex ７０７A可塑剤、Hercules Inc.のAqualon Dir.
5.  Lectro ９０TA、Synpiron
2005527670.tif 000006
【００２６】
新規な複素環式スズ化合物が難燃化性能及び発煙抑制性能で有意な改善を示すかどうかを見極めるために、前記例の様々な生成物を、以下の表IV及びVで示すような、添加剤の異なるレベルで評価した。
表IV
処方  ：  ＰＶＣ              １００
可塑剤                  ４５
臭素化エステル          ２０
リン酸エステル          １０
ATH                     ７０
BaCaＺn安定化剤           ８
難燃性(Fr)表示
2005527670.tif 000007
2005527670.tif 000008
【国際調査報告】
2005527670.tif 000011
2005527670.tif 000012
2005527670.tif 000013